(57)【要約】【課題】災害発生時などにおける停電時に避難誘導用マーカーとして機能し得る視覚障害者誘導用点字鋲を提供する。【解決手段】視覚障害者用の誘導マーカー４に用いられ、樹脂によって形成された視覚障害者用点字鋲１，２であって、前記点字鋲１，２は、その含有比率が１０〜１５質量％の蓄光顔料と、その含有比率が５質量％以下の色顔料とを含み、かつ、残部が樹脂であることを特徴とする視覚障害者用点字鋲１，２とした。また、前記蓄光顔料は、酸化アルミニウムを主成分とする酸化系蓄光顔料を使用し、前記樹脂は、ポリブチレンテレフタレート、または、ポリブチレンフタレートにガラス繊維を含む樹脂を使用した。【選択図】  図１
2005016170.tif 000002
【特許請求の範囲】
【請求項１】
視覚障害者用の誘導マーカーに用いられ、樹脂によって形成された視覚障害者用点字鋲であって、
前記点字鋲は、その含有比率が１０〜１５質量％の蓄光顔料と、その含有比率が５質量％以下の色顔料とを含み、かつ、残部が樹脂であることを特徴とする視覚障害者用点字鋲。
【請求項２】
前記蓄光顔料が、酸化アルミニウムを主成分とする酸化系蓄光顔料であることを特徴とする請求項１記載の視覚障害者用点字鋲。
【請求項３】
前記樹脂が、ポリブチレンテレフタレート、または、ポリブチレンテレフタレートにガラス繊維を含むものであることを特徴とする請求項１記載の視覚障害者用点字鋲。
【発明の詳細な説明】
【０００１】
【発明の属する技術分野】
本発明は、歩道、駅構内、ビル内などに敷設される視覚障害者用点字鋲に係り、特に、蓄光顔料を含有する視覚障害者用点字鋲に関するものである。
【０００２】
【従来の技術】
近年、弱視者などの視覚障害者であっても認識が容易となるように、歩道などの色と異なる彩色を施し、かつ、視覚障害者の誘導用に凸部を形成する点字鋲が配設された視覚障害者誘導用マーカー（以下、「誘導マーカー」という。）は、都市部を中心に鉄道や地下鉄の駅構内、地下商店街、横断歩道付近をはじめとして、意欲的に敷設が進められている。
【０００３】
通常、前記誘導マーカーは、道路や歩道上に敷設されているものは主に耐久性・耐候性を重視し、コンクリート等の材質により作製されている。一方、駅構内や地下商店街において使用されるものは、成形性や敷設の容易性の点からスチール製、ゴム材質あるいは樹脂を主成分としたもので作製されている。そして、これら従来の誘導マーカーは主に黄色に着色され、単に凸部が設けられた構成となっている。
【０００４】
また、視覚障害者用設備の拡充が意欲的に進められているのと同様に、避難誘導用の電光表示板（非常灯）の設置も、災害時対策の一環として意欲的に進められている。
【０００５】
このように非常灯が設置されている場合であっても、災害等が発生し、地下鉄の駅構内や地下商店街、その他各種の建物において停電となった場合、避難誘導用の非常灯を除いて光源は無く、暗闇の状態となってしまう。また、非常灯が建物内部壁面に設置され、これを確認することができても、非常灯との距離があるときは、避難するにあたって非常口までの実際の道順が分からない場合もある。さらに、火災が発生し、煙が立ち込めたような場合には、遠くで点灯する非常灯を確認することが非常に困難となる。
【０００６】
このような場合、仮に、避難誘導する道標として自分の足元に避難経路であることを示すマーカーや、避難経路を指し示す役目を果たす照明の代替物があれば、安全かつ速やかに避難することができるものと思われる。
【０００７】
前記したような着眼点のもと、従来の誘導マーカーはその一部に発光ダイオードや蓄光顔料を利用したアイデアのものが幾つか提案されている。
例えば、特許文献１には、道路やプラットホームなどに埋め込まれて設置される視覚障害者用誘導ブロックに関し、視覚障害者や健常者に対する安全性を向上させることを目的として、ブロックの頂部に向けて光を放射する光源手段がブロック内に設けられているとともに、光源手段からの光をブロック外へ透過させる光透過部がブロックの頂部に設けられていることを特徴とする光源手段として太陽電池と発光ダイオードを用いた誘導ブロックが提案されている。
【０００８】
また、例えば、特許文献２には、平時は視覚障害者の誘導用として用いられている誘導ブロックを、非常事態発生時などにおいて停電した場合には避難誘導のための道標とすることを目的として、健常者の避難誘導にも有効であって、蓄光顔料あるいは自発光性顔料を利用した視覚障害者用床材で構成したものが提案されている。
【０００９】
さらに、他の例として、特許文献３には、誘導ブロックの上面凹凸部の少なくとも凹部底部に蓄光顔料を設け、この蓄光顔料を施した上に凸部や文字、図柄を表示することによって、夜間の通行人の注意を喚起せしめ、視覚障害者を含めた歩行者の交通の安全に寄与することを目的とした多目的蓄光誘導道標が提案されている。
【００１０】
【特許文献１】
特開２０００−２９０９４４号公報（段落番号［００１９］−［００２３］、［００３８］、図１から図４）
【特許文献２】
特開平９−１５８４５１号公報（段落番号［０００９］−［００１６］、図１及び図２）
【特許文献３】
特開２００１−１４８０９０号公報（段落番号［０００６］−［０００９］、図１及び図２）
【００１１】
【発明が解決しようとする課題】
前記特許文献１ないし特許文献３で提案されている誘導ブロックであっても、非常時の避難誘導ブロックとして機能し得るものであるが、以下のような問題点があった。
すなわち、特許文献１に挙げられているような太陽電池と発光ダイオードを併用した誘導ブロックは非常に高価なものとなり、製造工程も複雑で敷設作業も煩雑になるという難点を有する。また、太陽電池を併用したものでない場合、照明点灯のための電力を外部から配線にて供給することとなるが、災害時にこれが断線すると、点灯・点滅できなくなるという欠点がある。
【００１２】
一方、特許文献２に記載されている誘導ブロックとしての誘導用床材をはじめ、従来使用されてきた蓄光顔料は十分な発光輝度を得ることができず、色顔料を併用することができなかった。また、自発光性顔料は、放射性物質（２２６Ｒａや３Ｈ等）を含んでいるので何時間でも闇の中で自発的かつ継続的に発光し得るものであるが、放射性物質を含んでいるために、人体に対する影響や製造・廃棄の際の取り扱いに関して問題があった。
【００１３】
また、特許文献２に記載されている誘導用床材の凸部を形成するものは、ゴム質、またはスチレンブタジエンスチレン、ポリイソブチレン、スチレンブタジエンラバー、ポリブタジエン、ポリクロロプレン、ポリ塩化ビニル等の樹脂質のものを使用したものであるので、製品製造時にあっては当該材料が製造機械や金型に比較的付着し易く、また、成形後の離型性が悪いなど、取り扱いが不便で生産性が悪かった。さらに、これらの材質によって製造された誘導ブロックを歩道に敷設した場合、当該誘導ブロックは汚れが付着し易いために、頻繁に清掃を行う必要があるという問題もあった。
【００１４】
一方、特許文献３に記載されている多目的蓄光道標は、用いる誘導ブロックの材質や蓄光顔料は、誘導ブロックとして通常用いられる公知の物を組み合わせて利用することが示されているところ、誘導ブロックの材質としては前記したように、コンクリートやゴム質からなる公知の物を使用しているに過ぎず、また、蓄光顔料を誘導ブロック表面に塗布しているに過ぎない。すなわち、当該特許文献３に記載されている多目的蓄光道標は、蓄光顔料が効率良く発光できるようにしか構成されていないため、昼間においては、視覚障害者に対して注意を促すような工夫（彩色等）がされておらず、夜間においては、単に淡い緑色に発光するに過ぎないものであった。また、彩色のために蓄光顔料と色顔料を併用すると、蓄光顔料の発光輝度が著しく低下するという明確な問題点があった。このため、従来知られていた材質を用いて蓄光顔料と色顔料を併用した誘導ブロックを作製する場合、十分な発光輝度を確保しようとすると、大量の蓄光顔料を使用しなければならないために、コストの高い製品とならざるを得なかった。
【００１５】
本発明は前記課題に鑑みて創案されたものであって、その目的は、平常時においては視覚障害者を誘導することができ、かつ、敷設後も耐久性・耐候性に優れ、また、災害発生時をはじめとする停電時において、蓄光顔料と色顔料を併用した場合であっても、十分な発光輝度を有し、避難経路を示すことができ、避難誘導用マーカーとして機能し得る視覚障害者用点字鋲を提供することにある。
【００１６】
【課題を解決するための手段】
本発明者は前記課題を解決すべく鋭意研究した結果、視覚障害者用の点字鋲について、これを形成する樹脂と、樹脂に混ぜる蓄光顔料の割合および色顔料の割合とを適切なものとすることにより、前記課題を解決できることを見出し、斯かる知見に基づいて本発明を完成するに至った。
【００１７】
すなわち、樹脂によって形成された視覚障害者用点字鋲は、視覚障害者用の誘導マーカーに用いられるものであって、１０〜１５質量％の含有比率の蓄光顔料と、５質量％以下の含有比率の色顔料とを含み、かつ、残部を樹脂として構成したものである。
【００１８】
このように、本発明に係る視覚障害者用点字鋲は、主成分が樹脂によって形成され、所定の割合において蓄光顔料と色顔料を含んでいるため、明るいところでは前記色顔料による発色によって視覚障害者を視覚的に誘導することができ、また、災害発生時等においては照明が消えた場合であっても前記蓄光顔料によって一定時間蓄光顔料が光を放つので、避難誘導することができる。
【００１９】
また、本発明に係る視覚障害者用点字鋲において前記蓄光顔料は、酸化アルミニウムを主成分とする酸化系蓄光顔料を用いて構成した。
【００２０】
このように構成することにより、火災等の非常事態が発生した場合における建造物からの退避に必要な所要時間は概ね１５分程度であると言われているところ、酸化アルミニウムを主成分とする酸化系蓄光顔料を、当該点字鋲の１０〜１５質量％の含有比率で含んでいるので、暗闇の中で高輝度を維持して１時間から５時間程度発光し続けることができる。
【００２１】
さらに、本発明に係る視覚障害者用点字鋲において前記樹脂は、ポリブチレンテレフタレート、または、ポリブチレンテレフタレートにガラス繊維を含むものを用いて構成した。
【００２２】
このように、ポリブチレンテレフタレート、または、ポリブチレンテレフタレートにガラス繊維を含めた樹脂を用いたことにより、高耐久性と高耐候性を具備できる。また、当該樹脂を用いることで射出成形時の射出条件や成形性が良好となり、射出成形機の金型に樹脂が付着する不都合や、気泡を有するなどの不具合品の発生を防ぐことができる。また、このような樹脂を用いたことにより汚れが付着しにくくなる。
【００２３】
【発明の実施の形態】
以下に本発明に係る避難誘導用マーカーとして機能し得る視覚障害者用点字鋲について、図１および図２を参照しつつ説明する。
図１（ａ）（ｂ）は蓄光顔料を含有する視覚障害者用点字鋲の外観斜視図である。図２は蓄光顔料を含有する視覚障害者用点字鋲を用いた誘導マーカーの一例を示す外観斜視図である。
【００２４】
点字鋲１は、図１（ａ）に示すように、頭（先端部）を低く切り落とした円錐台形状に構成されている。また、図１（ｂ）に示すように、細長い平面視台形の柱状体に成形された点字鋲２として構成することもできる。この点字鋲１，２の形状としては、これらに限定されるものではなく、点字鋲として通常用いられている形状であって、例えば、半球形状など視覚障害者の注意を喚起し得る形状であればどのような形状でも採用することができる。また、前記点字鋲１，２の高さや大きさも特に限定されることはなく、通常点字鋲として用いられる高さや大きさであればどのようなものでもよい。そして、この点字鋲１，２は、道路に敷設した場合や誘導マーカーに取着した場合に、床より高い凸部を構成することができる。
【００２５】
また、図２に示すように、点字鋲１，２を用いて誘導マーカー４を作製することができることはいうまでもなく、このような誘導マーカー４としては、蓄光顔料と色顔料を含んだ樹脂によって成形した点字鋲１または点字鋲２を、別途作製した誘導マーカー用床材３に固着または融着して誘導マーカー４を作製することができる。また、この誘導マーカー４は、前記蓄光顔料と前記色顔料を含んだ樹脂によって点字鋲１，２と誘導マーカー用床材３を一体的に成形しても構わない。さらに、誘導マーカー４として前記蓄光顔料と前記色顔料を含んだ樹脂を用いて点字鋲１または点字鋲２の形状を成形したシートを、別途作製した平らな誘導マーカー用床材３（図示せず）上に取着して製作しても良い。
なお、誘導マーカー４の製作の際に設ける凸部形状の点字部分（点字鋲）の単位面積当たりの個数は特に限定されるものではなく、通常用いられる範囲であれば、誘導マーカー用床材３の大きさに合わせて自由に設定することが可能である。
【００２６】
点字鋲１，２あるいは誘導マーカー４に用いられる樹脂としては、蓄光顔料や色顔料を混合することができ、これら顔料等を混合した場合であっても射出成形時における成形性が良好であり、点字鋲１，２や誘導マーカー４を敷設した場合に製品（誘導マーカー４）としての耐久性・耐候性が劣化しない樹脂であって、かつ、蓄光顔料の発光性や、色顔料の発色性を妨げない樹脂であればどのような樹脂であっても用いることができる。このような樹脂としては、特に、テレフタール酸（下記［化１］）とブチレングリコール（下記［化２］）を重合させた化合物であるポリブチレンテレフタレート（ＰＢＴ）（下記［化３］）を好適な樹脂として用いることができる。そして、このような樹脂としては、トレコン（登録商標）の１４０１  Ｘ０４（東レ株式会社製）を好適に用いることができる。点字鋲１，２あるいは誘導マーカー４に用いることのできる樹脂は、これに限られるものではなく、例えば、スチレンブタジエンスチレン共重合体、ポリイソブチレン、ポリブタジエン、ポリクロロプレン、ポリプロピレン、ポリ塩化ビニル、ポリアクリルなど、通常誘導マーカー等の製造に使用される樹脂であればどのような樹脂も用いることが可能である。
なお、ポリブチレンテレフタレートは温度感受性が良く、これを用いて点字鋲を製造すると、射出成形後に冷却し取り出す際の離型性に優れるので、容易に成形品を取り出すことができる。
【００２７】
【化１】
2005016170.tif 000003
【００２８】
【化２】
2005016170.tif 000004
【００２９】
【化３】
2005016170.tif 000005
【００３０】
また、点字鋲１，２あるいは誘導マーカー４に用いられる前記樹脂は、種々の物質を含有させたものも用いることができ、樹脂強度の向上を目的としてポリブチレンテレフタレートに１０〜５０％、より好ましくは１５〜３０％のガラス繊維を含有させたものを使用することができる。このような樹脂としては、例えば、前記ポリブチレンテレフタレートからなる樹脂にガラス繊維を１５％混入したトレコン（登録商標）１２０１Ｇ−１５や、ガラス繊維を３０％混入したトレコン（登録商標）１１０１Ｇ−３０（いずれも東レ株式会社製）を好適に用いることができる。
なお、前記のように樹脂の強度を向上させるためにガラス繊維を含有させたものを用いることができるが、当該樹脂に含有することができる物質はこれに限られるものではなく、前記蓄光顔料の発光輝度や樹脂強度を低下させないものであれば、これらの性能に影響を及ぼさない範囲でその他の物質を含有させることができる。
【００３１】
前記各トレコン（登録商標）の性質について、１０質量％の蓄光顔料および３質量％の色顔料を加えたものを用いて吸収率、引張り強さおよび曲げ強さについてそれぞれＩＳＯ試験法のＩＳＯ６２、ＩＳＯ５２７−１，２、ＩＳＯ１７８に従って測定した。これらの結果と、各トレコン（登録商標）の東レ株式会社公表データとを対比し、得られた評価を表１に示す。表１から分かるように、各性質とも前記蓄光顔料や前記色顔料を添加した場合であっても許容範囲内であり、本発明に用いるのに問題はなかった。また、添加後の耐薬品性、耐候性および成形性についても良好なものであった。
【００３２】
【表１】
2005016170.tif 000006
【００３３】
また、点字鋲１，２あるいは誘導マーカー４に用いられる蓄光顔料としては、前記樹脂に混合した場合であっても、暗闇において発光することができ、かつ、これを樹脂に混合して射出成形するにあたって、その成形性を低下させることや、製品（誘導マーカー４）として敷設した場合に、点字鋲１，２や誘導マーカー４の耐候性などを劣化させないものであればどのような蓄光顔料も用いることができる。このような蓄光顔料としては、酸化アルミニウムを主成分とする酸化系蓄光顔料を用いるのが好ましく、例えば、酸化アルミニウム、酸化ストロンチウム、酸化ユウロピウム、酸化ジスプロシウムを原料とするＳｒＡｌ２Ｏ４：Ｅｕ，Ｄｙからなる蓄光顔料や、Ｓｒ４Ａｌ１４Ｏ２５：Ｅｕ，Ｄｙからなる蓄光顔料、あるいは、酸化カルシウム、酸化アルミニウム、酸化ユウロピウム、酸化ネオジムを原料とするＣａＡｌ２Ｏ４：Ｅｕ，Ｎｄからなる蓄光顔料、あるいは、珪素アルミン酸を主成分とする蓄光顔料（Ｍ・Ａｌ２ＳｉＯ８：Ｌ，Ｘ（Ｍ＝Ｓｒ，Ｃａ，Ｍｇ，Ｂａ）（Ｌ＝鉱物材、Ｘ＝輝度活性剤））を具体的に挙げることができる。
【００３４】
これらの中でも特に、酸化アルミニウム、酸化ストロンチウム、酸化ユウロピウム、酸化ジスプロシウムを原料とする蓄光顔料であるＥＺＣ（イージーブライト株式会社製）を好適に用いることができる。しかし、本発明において用いることのできる蓄光顔料はこれらに限られるものではなく、例えば、ＣａＳ：Ｂｉ、ＣａＳｒＳ：Ｂｉ、ＺｎＳ：Ｃｕ、ＺｎＣｄＳ：Ｃｕなども用いることができる。なお、これら以外の蓄光顔料を用いることもできるが、取り扱い性や人体、環境への配慮から放射性物質を使用しないものを用いることが望ましい。
ここで、前記蓄光顔料の含有比率は、１０質量％以下であると暗闇の中での発光輝度が十分でなくなり、１５質量％を超えると製品としての誘導マーカー４や点字鋲１，２の耐久性・耐候性および製造時の成形性を低下させてしまう。従って、本発明における蓄光顔料の含有比率は、１０〜１５質量％とする。
【００３５】
本発明において用いることのできる色顔料としては、樹脂の成形性や製品（誘導マーカー４）にした場合の耐候性を損なうことなく、かつ、前記蓄光顔料の発光輝度を低下させない色顔料であればどのような色顔料でも用いることができる。特に、黄色は注意色であり、前記蓄光顔料の発光輝度を高く保つことができるので、黄色の色顔料を用いるか、黄色を主体とした色顔料を用いることが望ましいが、これに限定されるものではなく、橙色、赤色、緑色、青色など種々の色顔料を用いることも可能である。このような色顔料としては、鉱物性の顔料、二酸化チタンなどの無機顔料あるいは塩素置換ジアリリド顔料などの有機顔料を用いることができる。
色顔料の含有比率は、５質量％を超えると製品としての誘導マーカーや点字鋲の耐久性・耐候性および製造時の成形性の劣化や蓄光顔料の発光輝度の低下を招く。従って、本発明における色顔料の含有比率は、５質量％以下とする。
【００３６】
なお、本発明に係る視覚障害者用点字鋲は前記で説明した発明の実施の形態の内容に限定されるものではなく、本発明の趣旨を逸脱しない範囲において、広く変更して実施することができる。
【００３７】
【発明の効果】
本発明に係る視覚障害者用点字鋲によれば、ポリブチレンテレフタレートを主原料とする樹脂を用いて製造されているので、高耐久性・高耐候性を備えるとともに、蓄光顔料や色顔料を使用しても発光効果・発色効果ともに優れた視覚障害者用点字鋲を提供することができる。
【００３８】
また、ポリブチレンテレフタレート、または、ポリブチレンテレフタレートにガラス繊維を含有させた樹脂と、酸化アルミニウムを主成分とする酸化系蓄光顔料を用いているので、従来品のように色顔料を用いた場合であっても発光輝度を低下させることはない。また、従来品のように十分な発光輝度を確保するために、高価な蓄光顔料を主体として作製された点字鋲と比較すると、本発明に係る視覚障害者用点字鋲は樹脂を主体として作製されているので低コストで生産することができる。さらに、ポリブチレンテレフタレートやポリブチレンテレフタレートにガラス繊維を含有させた樹脂を用いたことによって、製造に際し、射出成形時の樹脂の成形性や、金型からの離型性が良好となり、従来の材質を用いて点字鋲を作製したときと比較して、製造量が２０〜５０％程度向上した。
【００３９】
また、敷設後の本発明に係る視覚障害者用点字鋲やこれを用いた誘導マーカーには汚れがほとんど付着しないので、清掃等のメンテナンスが不要な視覚障害者用誘導マーカーおよび点字鋲を提供することができる。
【００４０】
すなわち、本発明に係る視覚障害者用点字鋲とすることで、点字鋲の色を黄色を主体として多種の色を呈することができるようになり、停電等の非常時には１時間から５時間の間、暗闇の中で強力に発光し、避難路であることを示す避難誘導用マーカーとして機能し得る視覚障害者用点字鋲を提供することができる。
【図面の簡単な説明】
【図１】（ａ）および（ｂ）は蓄光顔料を含有する視覚障害者用点字鋲の外観斜視図である。
【図２】蓄光顔料を含有する視覚障害者用点字鋲を用いた誘導マーカーの一例を示す外観斜視図である。
【符号の説明】
１      点字鋲（視覚障害者用点字鋲）
２      点字鋲（視覚障害者用点字鋲）
３      誘導マーカー用床材
４      誘導マーカー
【図１】
2005016170.tif 000007
【図２】
2005016170.tif 000008